C:0.95~1.10質量の意味、以下同じ、Si:0.15~0.90、Mn:1.2以下0を含まない、Cr:0.90~1.60、P:0.025以下0を含まない、S:0.025以下0を含まないを夫々含み、残部が鉄および不可避不純物からなり、鋼材の圧延方向に平行な面において、圧延方向に垂直な方向にEPMAライン分析したとき、CrのX線強度値の標準偏差と平均値が、下記1式の関係を満足することを特徴とする転動疲労寿命に優れた軸受用鋼材。CrのX線強度値の標準偏差/CrのX線強度値の平均値≦0.25...1PおよびSの合計含有量を0.020以下0を含まないに抑制したものである請求項1に記載の軸受用鋼材。更に他の元素として、Ni:0.25未満0を含まない、Cu:0.25未満0を含まない、およびMo:0.08未満0を含まないよりなる群から選択される1種以上を含む請求項1または2に記載の軸受用鋼材。本発明はこの様な事情に鑑みてなされたものであって、その目的は、転動疲労寿命を更に向上させた軸受を得るための軸受用鋼材を提供することにある。本発明に係る転動疲労寿命に優れた軸受用鋼材とは、C:0.95~1.10質量の意味、以下同じ、Si:0.15~0.90、Mn:1.2以下0を含まない、Cr:0.90~1.60、P:0.025以下0を含まない、S:0.025以下0を含まないを夫々含み、残部が鉄および不可避不純物からなり、鋼材の圧延方向に平行な面において、圧延方向に垂直な方向にEPMAElectronProbeMicroAnalyzerライン分析したとき、CrのX線強度値の標準偏差と平均値が、下記1式の関係を満足する点に要旨を有するものである。CrのX線強度値の標準偏差/CrのX線強度値の平均値≦0.25...1本発明の軸受用鋼材においては、1PおよびSの合計含有量を0.020以下0を含まないに抑制することや、2更に他の元素として、Ni:0.25未満0を含まない、Cu:0.25未満0を含まない、およびMo:0.08未満0を含まないよりなる群から選択される1種以上を含有させることも有用であり、抑制または含有される成分に応じて鋼材の特性が更に改善される。本発明によれば、転動疲労寿命を更に向上させた軸受用鋼材が実現できるので、軸受用鋼材を軸受に適用したときに、過酷な環境で用いられても優れた転動疲労寿命を発揮でき、無駄な保守交換、点検等を低減することができる。本発明者らは、転動疲労寿命の向上を目指し、介在物制御とは異なる観点として、縞状偏析の影響を更に詳細に検討した。その結果、鋼材の圧延方向に平行な面において、圧延方向に垂直な方向にEPMAライン分析したとき、CrのX線強度値の標準偏差と平均値が、下記1式の関係を満足するようにすれば、転動疲労寿命が格段に向上し得ることを見出し、本発明を完成した。CrのX線強度値の標準偏差/CrのX線強度値の平均値≦0.25...1Crの偏析は、球状化処理したときの炭化物サイズや面積率の不均一を招き、その結果として軸受として用いたときに転動疲労寿命を低下させることになる。上記1式の関係を満足したとき、Crの偏析が著しく低減された状態となって、転動疲労寿命が極めて優れたものとなる。本発明の軸受用鋼材は圧延材球状化熱処理、および焼入れ焼戻し前の鋼材を想定したものであるが、上記1式の関係は、球状化材、および焼入れ焼戻し材で実質的に変化しないため、いずれにも本発明の規定を適用できる。尚、上記1式の右辺の値は、好ましくは0.23以下であり、より好ましくは0.20以下である。本発明の鋼材は、JISG48051999で規定するSUJ2~4の化学成分組成をベースとするものであり、C:0.95~1.10、Si:0.15~0.90、Mn:1.2以下0を含まない、Cr:0.90~1.60を満たすものである。これらの元素の範囲限定理由は次の通りである。[C:0.95~1.10]Cは焼入硬さを増大させ、室温、高温における強度を維持して耐摩耗性を付与するために必須の元素である。従って、0.95以上含有させなければならず、好ましくは0.98以上のCを含有させることが望ましい。しかしながら、C含有量が多くなり過ぎると巨大炭化物が生成し易くなり、転動疲労特性に却って悪影響を及ぼす様になるので、C含有量は1.10以下、好ましくは1.05以下に抑えるべきである。[Si:0.15~0.90]Siは固溶強化元素であり、最終的に軸受等の部品とするときに、焼入れ焼戻し工程において、焼戻し軟化を抑制する効果を発揮する他、炭化物を微細にする効果も発揮する。Si含有量が0.15未満では、これらの効果が発揮されず、0.90を超えると、冷間鍛造性および熱間加工性を劣化させる等の悪影響がでるため、0.90以下とする必要がある。Si含有量の好ましい下限は0.20以上より好ましくは0.25以上であり、好ましい上限は0.8以下より好ましくは0.7以下である。[Mn:1.2以下0を含まない]Mnは軸受鋼の焼入れ性を高めるために有効な元素であるが、その含有量が過剰になると、熱間加工後の硬さが高くなる過ぎて工業生産に支障を来す他、最終製品としたときに、残留オーステナイト相を多量に生成して疲労寿命を低下させるため、1.2以下とする必要がある。Mn含有量の好ましい下限は0.3以上より好ましくは0.35以上であり、好ましい上限は1.0以下より好ましくは0.8以下である。[Cr:0.90~1.60]Crは、Cと結びついて微細な炭化物を形成し、耐摩耗性を付与すると共に、焼入性の向上に寄与する元素である。この様な効果を発揮させるには、Cr含有量を0.90以上とする。好ましくは1.0以上である。しかし、Crが過剰に存在すると、粗大な炭化物が生成し、転動疲労寿命が却って低下する。従ってCr含有量は1.60以下とする。好ましくは1.5以下である。PやSについては、JISG48051999で規定するSUJ2~4の化学成分組成に示される通り、夫々P:0.025以下0を含まない、S:0.025以下0を含まないとする必要があるが、これらの元素は縞状偏析を助長する傾向があり、その結果としてCrの偏析も助長する傾向がある。こうしたことから、PやSについては合計含有量PSで0.020以下0を含まないとすることが好ましい。PおよびSの合計含有量は、より好ましくは0.015以下であり、更に好ましくは0.010以下であるが、量産工程で製造する観点からは、その下限が0.006程度となる。本発明で規定する含有元素は上記の通りであって、残部は鉄および不可避不純物であり、該不可避不純物として、原料、資材、製造設備等の状況によって持ち込まれる元素例えば、Al、O、N等の混入が許容され得る。尚、転動疲労寿命を高めるため、下記元素を規定範囲内で積極的に含有させることも可能である。[Ni:0.25未満0を含まない、Cu:0.25未満0を含まない、およびMo:0.08未満0を含まないよりなる群から選択される1種以上]Ni、Cu、Moは、いずれも母相の焼入性向上元素として作用し、硬さを高めて転動疲労特性の向上に寄与する元素である。これらの効果は、好ましくはNiで0.03以上、Cuで0.03以上、Moで0.01以上含有させることによって有効に発揮される。しかし、Ni含有量が0.25以上、あるいはMo含有量が0.08以上になると、加工性が劣化し、Cu含有量が0.25以上になると熱間圧延時の割れを助長するので、好ましくは夫々上記範囲内とするべきである。本発明の軸受用鋼材は、上記成分組成を満たす鋼材を、例えばソーキング炉で加熱した後、熱間圧延することにより得られるが、上記1式の関係を満足するようにCrの偏析を低減するためには、その製造条件もできるだけ厳密に制御することが好ましい。本発明の軸受用鋼材を得るためには、上記成分組成を満たす鋼材を、鋳造から軸受部品となるまでの或る段階で、適正な条件で加熱する必要があるが、その加熱条件は、鋼材が鋳造されてからの加工履歴に大きく依存する。即ち、本発明で問題としているのは、鋳造時に不可避的に生じるミクロ偏析がその後の圧延で縞状に伸びた縞状偏析であるが、圧延や鍛造での鍛圧比後述する一次鍛圧比によって、縞状偏析の幅が変化する。従って、縞状偏析を熱処理で改善するためには、縞状偏析の幅に応じた加熱条件を設定する必要がある。従来では、偏析を低減するために、鋳造後の鋳片を加熱して、CrやCの拡散を行ってきたのであるが、実用的な熱処理温度と時間では、偏析元素の均質化が不十分であった。そのため、その後の圧延処理で偏析を低減する必要があったが、圧延処理では加熱温度が低過ぎて、必ずしも偏析を低減することはできていなかった。そこで、本発明では、鋳片のままでなく、或る程度圧延若しくは鍛造した後に、偏析を低減する熱処理を行うことによって、偏析を大幅に改善し、その後の圧延条件の制約を少なくして、一般的な加工条件を含めて加工条件によらず、その後の球状化熱処理、焼入れ焼戻しを経て軸受部品としたときの転動疲労寿命を向上し得たのである。具体的な条件として、鋳造後に一旦一次鍛圧比鋳片の鋳造方向に垂直な断面積/圧延材若しくは鍛造材の加工方向に垂直な断面積を言う。以下同じで3以上まで圧延若しくは鍛造した段階で、1200~1350°Cで加熱処理拡散熱処理を施し、ミクロ偏析を改善した後、任意の条件で圧延や鍛造を施すことで、夫々の部品に合わせたサイズの軸受用鋼材が実現できる。そのときの加熱時間は、Crの拡散に基づく、後述する2式の関係を満足することが目安となり、工業的に無駄なく効率的な製造条件が提供できることになる。上記の考え方は、鍛圧比によって変わる縞状偏析の幅に応じて、Crの拡散が十分となる加熱温度と時間に設定することがポイントとなる。圧下速度鍛圧比/分をRf、加熱温度をTK、加熱時間をt時とすると、下記の関係がある。縞状偏析の幅∝√1/Rf拡散距離∝√拡散係数×t拡散係数∝exp-Q/RT但し、Q:拡散の活性化エネルギーR:気体定数必要な加熱時間t∝1/Rf×exp-Q/RT本発明者らは、上記の考え方に基づいて、Crのミクロ偏析を低減するためには、拡散熱処理条件を実験によって確かめ、推奨する熱処理条件を得た。即ち、拡散熱処理時間tを、下記2式を満足するように設定し、その時間よりも20程度以上長くしても改善幅は飽和するため、上限は工業的観点から決定した。尚、2式の右辺×1.2程度が推奨される。t>8×109×1/Rf×exp69.7/...2尚、拡散熱処理温度を1200°C以上としているのは、工業的に合理的な時間内で処理を終えるために設定した下限であり、1350°C以下としているのは、この温度を超えて加熱すると、工業的に加熱設備コストが増大し、鋼材その表面に分厚い酸化膜が生成して次の圧延工程のための酸化皮膜除去工程コストが増大するためである。また、鍛圧比を大きくすればするほど、拡散熱処理時間は短くてすむが、工業的に連続炉で熱処理する場合は良いが、バッチ炉で熱処理を行う場合、炉の大きさに合わせて切断する必要が生じるため、生産性が著しく低下する。従って、鍛圧比一次鍛圧比は3以上より好ましくは5以上、10以下より好ましくは8以下程度が好ましい。本発明の軸受用鋼材は、所定の部品形状にされた後、球状化熱処理、および焼入れ焼戻しされて軸受部品を製造するものであるが、鋼材段階の形状についてはこうした製造に適用できるような線状棒状のいずれも含むものであり、そのサイズも、最終製品に応じて適宜決めることができる。以下、実施例によって本発明をより具体的に説明するが、本発明はもとより下記実施例によって制限を受けるものではなく、前後記の趣旨に適合し得る範囲で変更を加えて実施することは勿論可能であり、それらはいずれも本発明の技術的範囲に包含される。下記表1に示す各種化学成分組成の鋼を150kg真空熔解によって溶製し、直径:230mm丸棒材のインゴットを作製した。上記で得られたインゴットを用い、下記表2に示す条件鍛造温度、一次鍛圧比で一旦所定の鍛圧比まで熱間鍛造した後、種々の条件で加熱処理を行い拡散熱処理温度、拡散熱処理時間、および2式の右辺の値、更に熱間鍛造二次鍛造温度、トータル鍛圧比、圧下速度鍛圧比/分して、直径:65mmの丸棒とした。得られた丸棒を球状化熱処理し、更に焼入れ焼戻しを実施してスラスト転動疲労試験を実施した。このときの球状化熱処理の条件は、一般的な条件として、760°C×6時間加熱して、680°Cまで8時間かけて平均冷却速度10°C/時徐冷した。焼入れ焼戻しの条件は、840°C×30分で加熱後油焼入れし、160°C×120分で焼戻しした。尚、圧下速度鍛造速度は、鍛圧比を熱間鍛造若しくは圧延に実質的に要した時間分で割った値鍛圧比/分を算出した。得られた各鋼材焼入れ焼戻し材からスラスト試験片を作製し、面圧:5.3GPaにてスラスト転動疲労試験を各10回ずつ実施し、疲労寿命L10累積破損確率10における疲労破壊までの応力繰り返し数を評価し、疲労寿命L10が6×106回以上を合格基準とした。また、各鋼材について、圧延方向に平行な面鋼材の縦断面において、球状化焼鈍前の状態で、圧延方向に垂直な方向でのEPMAライン分析加速電圧:15kVを、1mm長さ2μm間隔で約500点分析で実施し、各データ点のCrのX線強度を用いて平均値と標準偏差を計算し、CrのX線強度の標準偏差/CrのX線強度の平均値を評価した。これらの結果CrのX線強度の標準偏差/CrのX線強度の平均値、疲労寿命L10を、下記表3に示す。これらの結果から、次のように考察することができる。即ち、試験No.1~12のものでは、本発明で規定する要件を満足しており、いずれも転動疲労寿命が優れていることがわかる。特に、PとSの合計含有量PSで表示が0.020以下の鋼材を用いたもの試験No.9や、所定量のMoを含有したもの試験No.11、12では、より優れた転動疲労寿命を発揮していることが分かる。これに対し、試験No.13~16のものでは、本発明で規定する要件を外れているため[CrのX線強度の標準偏差/CrのX線強度の平均値が大きい]、いずれも疲労寿命L10が低くなっている。即ち、試験No.13、14のものは、拡散熱処理条件が適正ではなく、疲労寿命L10が低くなっている。試験No.15のものは、一次鍛造を行っていないため、拡散熱処理条件が不適切となっており、上記試験No.13、14と同様の結果となっている。試験No.16のものは、拡散熱処理を行っていないため、偏析が改善されず、疲労寿命L10が低くなっている。これらのデータに基づいて、CrのX線強度値の標準偏差/CrのX線強度値の平均値とL10寿命との関係を図1に示すが、CrのX線強度値の標準偏差/CrのX線強度値の平均値を適切は範囲に制御することによって、優れた疲労寿命転動疲労寿命が達成されることが分かる。